(57)【要約】【課題】少なくとも水を含むガス発生成分により、高い発泡率で均一に発泡できるとともに、強度、柔軟性、復元性に優れた発泡体を形成するのに有用な樹脂組成物及びこの樹脂組成物で形成された発泡体を提供する。【解決手段】少なくとも水により発泡可能な樹脂組成物は、デンプンを含む生分解性樹脂とポリプロピレン系樹脂と核剤とを含有させる。前記デンプンは、アミロペクチンを６５〜１００重量％の割合で含んでおり、未変性デンプン、エーテル化デンプン及びエステル化デンプンから選択された少なくとも一種を含んでいてもよい。前記生分解性樹脂は、さらにポリビニルアルコール系樹脂を含んでいてもよい。前記核剤は、タルク、炭酸カルシウム及びシリカから選択された少なくとも一種を含んでいてもよい。【選択図】なし【特許請求の範囲】
【請求項１】
少なくとも水により発泡可能である樹脂組成物であって、デンプンを含む生分解性樹脂とポリプロピレン系樹脂とを含む樹脂成分と、核剤とを含んでおり、前記デンプンが、アミロペクチンを６５〜１００重量％の割合で含む発泡性樹脂組成物。
【請求項２】
生分解性樹脂が、さらにポリビニルアルコール系樹脂を含む請求項１記載の発泡性樹脂組成物。
【請求項３】
核剤が、タルク、炭酸カルシウム及びシリカから選択された少なくとも一種を含む請求項１又は２記載の発泡性樹脂組成物。
【請求項４】
核剤の平均粒子径が、０．１〜２０μｍである請求項１〜３のいずれかに記載の発泡性樹脂組成物。
【請求項５】
核剤の割合が、樹脂成分１００重量部に対して、０．５〜７．５重量部である請求項１〜４のいずれかに記載の発泡性樹脂組成物。
【請求項６】
ポリプロピレン系樹脂が、融点１５１〜１６５℃及びメルトフローレート１〜３５ｇ／１０分のうち、少なくとも一方の特性を満たす請求項１〜５のいずれかに記載の発泡性樹脂組成物。
【請求項７】
デンプンが、未変性デンプン、エーテル化デンプン及びエステル化デンプンから選択された少なくとも一種を含む請求項１〜６のいずれかに記載の発泡性樹脂組成物。
【請求項８】
デンプンの平均粒子径が、５〜４５μｍである請求項１〜７のいずれかに記載の発泡性樹脂組成物。
【請求項９】
生分解性樹脂とポリプロピレン系樹脂との割合（重量比）が、前者／後者＝３０／７０〜９５／５である請求項１〜８のいずれかに記載の発泡性樹脂組成物。
【請求項１０】
さらに、樹脂成分１００重量部に対して、１．８〜２０重量部の割合で水系発泡剤を含む請求項１〜９のいずれかに記載の発泡性樹脂組成物。
【請求項１１】
請求項１〜１０のいずれかに記載の発泡性樹脂組成物で発泡成形された発泡体。
【請求項１２】
連続気泡率が１０〜６０体積％である請求項１１記載の発泡体。
【請求項１３】
見かけ密度が０．０１〜０．０５ｇ／ｃｍ３である請求項１１又は１２記載の発泡体。
【請求項１４】
ロッド、ネット又はシートである請求項１１〜１３のいずれかに記載の発泡体。
【発明の詳細な説明】
【技術分野】
【０００１】
本発明は、少なくとも水を含むガス発生成分により、高い発泡率で均一に発泡できるとともに、強度（曲げ強度など）、柔軟性、復元性に優れた発泡体を形成するのに有用な樹脂組成物及びこの樹脂組成物により形成された発泡体（例えば、連続気泡発泡体）に関する。
【背景技術】
【０００２】
発泡体は、弾力性、柔軟性、断熱性などの性質を利用して、包装材、断熱材、緩衝材、容器などの各種用途で多用されている。また、近年では、環境的配慮から、生分解性樹脂を用いた発泡体も知られている。
【０００３】
発泡体は、発泡剤を用いて樹脂組成物を発泡成形することにより得られる。発泡剤としては、有機系発泡剤、例えば、プロパン、ブタン、ペンタンなどの脂肪族炭化水素が汎用されているが、取扱性の点から、水を利用することも提案されている。
【０００４】
例えば、特開昭５９−２１３７３８号公報（特許文献１）には、熱可塑性樹脂粉粒体と、この熱可塑性樹脂粉粒体の表面に露出した状態で部分的に埋め込まれた親水性固体微粉末とからなる多孔性集合塊よりなる水蒸気の吸着率が０．０５％以上の水発泡用樹脂コンパウンドが開示されている。この文献には、熱可塑性樹脂として、ポリプロピレンなどのオレフィン系樹脂、ポリビニルアルコールなどのビニル系樹脂などが例示され、親水性固体微粉末として、デンプンなどの穀物粉、タルク、炭酸カルシウム、シリカなどの無機質粉末などが例示されている。この文献の実施例では、ポリプロピレンとタルクと表面活性剤と着色剤と酸化防止剤とを加熱混合し、得られた混合物を冷却し粗砕して樹脂コンパウンドを作製し、この樹脂コンパウンドに、アルキルベンゼンスルホン酸塩１％含有の水道水を含浸し、発泡押出し、独立気泡構造を有する樹脂発泡体を作製した例が記載されている。しかし、この発泡体は、生分解性を有さないうえ、柔軟性及び復元性も十分ではない。
【０００５】
特開２００１−２０００８４号公報（特許文献２）には、セルロースアセテート系樹脂を主成分として含有し、かつデンプンなどの生分解性付与剤と、ポリエチレン樹脂などの改質材と、生分解性可塑剤と、生分解性調整剤と、タルクなどの発泡調整剤とを含有する発泡性樹脂組成物を押出すると同時に水分の気化膨張力により発泡させることにより製造されるセルロースアセテート系樹脂発泡体が開示されている。しかし、この発泡体は、生分解性を有するものの、均一な発泡性が低下するとともに、柔軟性及び復元性も低下する。
【先行技術文献】
【特許文献】
【０００６】
【特許文献１】特開昭５９−２１３７３８号公報（特許請求の範囲、実施例）
【特許文献２】特開２００１−２０００８４号公報（特許請求の範囲、実施例）
【発明の概要】
【発明が解決しようとする課題】
【０００７】
従って、本発明の目的は、少なくとも水により、高い発泡率で均一に発泡できるとともに、強度、柔軟性、復元性に優れた発泡体を形成するのに有用な樹脂組成物及びこの樹脂組成物で形成された発泡体を提供することにある。
【０００８】
本発明の他の目的は、表面平滑性や耐熱性に優れた発泡体を形成するのに有用な樹脂組成物及びこの樹脂組成物で形成された発泡体を提供することにある。
【０００９】
本発明のさらに他の目的は、生分解性を有し、環境に優しい発泡体を形成するのに有用な樹脂組成物及びこの樹脂組成物で形成された発泡体を提供することにある。
【課題を解決するための手段】
【００１０】
本発明者は、前記課題を達成するため鋭意検討した結果、特定のデンプンを含む生分解性樹脂とポリプロピレン系樹脂と核剤とを含む樹脂組成物を、少なくとも水により発泡させると、高い発泡率で均一に発泡できるとともに、核剤が水分を吸収しつつ発泡が進行するため、気泡を細かくでき、生成する発泡体の強度（曲げ強度など）、柔軟性及び復元性を著しく向上できることを見いだし、本発明を完成した。
【００１１】
すなわち、本発明の樹脂組成物は、少なくとも水により発泡可能である。このような発泡性樹脂組成物は、デンプンを含む生分解性樹脂とポリプロピレン系樹脂とを含む樹脂成分と、核剤とを含む。前記デンプンは、アミロペクチンを６５〜１００重量％の割合で含んでいる。前記デンプンは、未変性デンプン、エーテル化デンプン及びエステル化デンプンから選択された少なくとも一種を含んでいてもよい。デンプンの平均粒子径は５〜４５μｍ程度であってもよい。
【００１２】
生分解性樹脂は、さらにポリビニルアルコール系樹脂を含んでいてもよい。ポリプロピレン系樹脂の融点は１５１〜１６５℃程度であってもよく、メルトフローレートは１〜３５ｇ／１０分程度であってもよい。生分解性樹脂とポリプロピレン系樹脂との割合（重量比）は、前者／後者＝３０／７０〜９５／５程度であってもよい。
【００１３】
核剤は、タルク、炭酸カルシウム及びシリカから選択された少なくとも一種を含んでいてもよい。核剤の平均粒子径は０．１〜２０μｍ程度であってもよい。核剤の割合は、樹脂成分１００重量部に対して、０．５〜７．５重量部程度であってもよい。
【００１４】
発泡性樹脂組成物は、さらに、水系発泡剤を含んでいてもよい。水系発泡剤の割合は、樹脂成分１００重量部に対して、１．８〜２０重量部程度であってもよい。
【００１５】
本発明は、上記の発泡性樹脂組成物で発泡成形された発泡体を包含する。発泡体の連続気泡率は１０〜６０体積％程度であってもよく、見かけ密度は０．０１〜０．０５ｇ／ｃｍ３程度であってもよい。発泡体は、ロッド（又は棒状体）、ネット又はシートであってもよい。
【発明の効果】
【００１６】
本発明では、特定の樹脂成分に対して、核剤を組み合わせるため、少なくとも水により高い発泡率で均一に発泡できるとともに、得られる発泡体の強度、柔軟性及び復元性を著しく向上できる。また、本発明では、発泡体の表面平滑性が優れている。さらに、本発明では、軟質ポリマー（エラストマーなど）を組み合わせることにより、発泡体の耐熱性（熱変形又は熱損傷性）も向上できる。このような発泡体は、生分解性を有し、環境に優しい材料として有用である。
【発明を実施するための形態】
【００１７】
［発泡性樹脂組成物］
本発明の樹脂組成物は、少なくとも水により発泡可能であり、生分解性樹脂及びポリプロピレン系樹脂を含む樹脂成分と、核剤を含む添加剤とを含んでいる。
【００１８】
（樹脂成分）
（Ａ）生分解性樹脂
生分解性樹脂は、微生物などにより分解可能な樹脂である限り特に制限されず、少なくともデンプンを含んでいる。デンプンは、線状のアミロース及び／又は分岐状のアミロペクチンを含んでいる。本発明では、発泡性を向上できる点から、アミロペクチンの含有量が多いデンプン、具体的には、アミロペクチンを６５〜１００重量％、好ましくは７０〜１００重量％、さらに好ましくは７５〜１００重量％（例えば、８０〜１００重量％）の割合で含むデンプンが好ましい。アミロペクチンの含有量は、沈殿法、電位差滴定法、濾紙クロマトグラフィーなどにより測定できる。
【００１９】
デンプンは、未変性デンプン（例えば、コーンスターチ、馬鈴薯デンプン、甘藷デンプン、小麦デンプン、米デンプン、タピオカデンプン、豆類（ソラマメ、エンドウマメ、小豆など）の各種生デンプン）であってもよく、化学変性デンプン（酸化デンプン、エーテル化デンプン、エステル化デンプン、カチオン化デンプン、架橋デンプンなど）、物理変性デンプン（α化デンプンなど）などであってもよい。これらのデンプンは、単独で又は二種以上組み合わせて使用できる。なお、上記デンプンのうち、アミロペクチン含有量の少ないデンプン（ハイアミロースコーンスターチなど）は、アミロペクチン含有量の多いデンプン（ワキシーコーンスターチなど）と組み合わせることにより、デンプン全体のアミロペクチン濃度が高くなるように調整して用いるのが好ましい。
【００２０】
好ましいデンプンとしては、未変性デンプン、エステル化デンプン（有機酸及び／又は無機酸でデンプンのヒドロキシル基の少なくとも一部をエステル化したデンプン、例えば、アシル化デンプン（例えば、アセチル化デンプン）などのカルボン酸変性デンプン；硝酸エステル化デンプン、リン酸エステル化デンプンなどの無機酸変性デンプンなど）、エーテル化デンプン（デンプンのヒドロキシル基の少なくとも一部がエーテル化されたデンプン、例えば、メチルデンプンなどのアルキルデンプン；ヒドロキシエチルデンプンなどのヒドロキシアルキルデンプン；カルボキシメチルデンプンなどのカルボキシアルキルデンプンなど）などが挙げられる。
【００２１】
デンプンは水分を含んでいる。デンプン中の水分量（平衡水分量）は、例えば、温度２３℃、相対湿度５０％ＲＨの条件で、５〜１９重量％、好ましくは８〜１６重量％、さらに好ましくは１０〜１４重量％程度である。デンプン中の水分含量は、慣用の方法、例えば、カールフィッシャー法などに基づいて測定できる。
【００２２】
デンプンの糊化温度は、例えば、５０〜８５℃、好ましくは５５〜８２℃、さらに好ましくは６０〜８０℃程度である。
【００２３】
デンプンの平均粒子径（粒度積算分布５０％径：Ｄ５０）は、例えば、０．５〜５０μｍ、好ましくは１〜４５μｍ（例えば、２〜４０μｍ）、通常、５〜４５μｍ程度である。平均粒子径が小さすぎると分散性が低下し発泡倍率が不均一になり、平均粒子径が大きすぎると発泡が不揃いになり外観が低下しやすい。なお、平均粒子径は、慣用の方法、例えば、レーザー回折法に基づいて測定できる。
【００２４】
生分解性樹脂は、本発明の効果（発泡性など）を阻害しない限り、デンプン以外の成分、例えば、ポリビニルアルコール系樹脂、脂肪族ポリエステル（ポリ乳酸、ポリカプロラクトン、ポリブチレンサクシネート、ポリブチレンサクシネートアジペートなど）、キチン、キトサンなどを含んでいてもよい。また、生分解性樹脂は、セルロースエーテルを含んでいてもよい。これらの成分は、単独で又は二種以上組み合わせて使用できる。これらの成分のうち、デンプンの脆さを補う点から、ポリビニルアルコール系樹脂が好ましい。
【００２５】
ポリビニルアルコール系樹脂は、ビニルアルコール単位を含んでいればよく、通常、酢酸ビニルの単独又は共重合体の鹸化物（部分又は完全鹸化物）である。共重合性単量体としては、オレフィン系単量体（例えば、エチレンなどのα−Ｃ２−４オレフィン）、不飽和有機酸系単量体［例えば、（メタ）アクリル酸、フマル酸、（無水）マレイン酸などの不飽和カルボン酸又はその塩；（メタ）アクリル酸アルキルエステル、（メタ）アクリル酸ヒドロキシアルキルエステル、（メタ）アクリルアミド、（メタ）アクリロニトリルなどの不飽和カルボン酸エステルなど］などが例示できる。これらの共重合性単量体は、単独で又は二種以上組み合わせて使用できる。
【００２６】
共重合性単量体の割合は、酢酸ビニル１００重量部に対して、例えば、３０重量部以下、好ましくは２０重量部以下、さらに好ましくは１５重量部以下（例えば、０．１〜１０重量部）程度である。
【００２７】
好ましいポリビニルアルコール系樹脂としては、ポリビニルアルコール、エチレン−ビニルアルコール共重合体（特に、ポリビニルアルコール）などが例示できる。
【００２８】
ポリビニルアルコール系樹脂の鹸化度は、例えば、８０モル％以上、好ましくは９０〜９９．９モル％（例えば、９５〜９９．５モル％）、さらに好ましくは９８〜９９モル％程度である。
【００２９】
ポリビニルアルコール系樹脂の４重量％粘度は、Ｂ型粘度計を用いて温度２０℃で測定したとき、例えば、１０〜５０ｍＰａ・ｓ、好ましくは２０〜４０ｍＰａ・ｓ程度である。
【００３０】
デンプン以外の生分解性樹脂（ポリビニルアルコール系樹脂など）の割合は、デンプン１００重量部に対して、例えば、５〜１００重量部、好ましくは７〜５０重量部、さらに好ましくは１０〜３０重量部程度である。
【００３１】
（Ｂ）ポリプロピレン系樹脂
ポリプロピレン系樹脂は、ポリエチレン系樹脂と比較して、高融点であり、固化温度が高いためか、少なくとも水により均一に発泡可能である。
【００３２】
ポリプロピレン系樹脂は、ポリプロピレンホモポリマーであってもよく、ポリプロピレンコポリマー（ブロックコポリマーなど）であってもよい。ポリプロピレンコポリマーとしては、プロピレンとプロピレン以外のα−オレフィン（例えば、エチレン、１−ブテン、２−ブテンなどのプロピレン以外のα−Ｃ２−６オレフィンなど）との共重合体（例えば、プロピレン−エチレン共重合体、プロピレン−ブテン共重合体、プロピレン−エチレン−ブテン共重合体など）などが例示できる。
【００３３】
ポリプロピレンコポリマーにおいて、プロピレンと、プロピレン以外のα−オレフィンとの割合（モル比）は、前者／後者＝７０／３０〜９９．９／０．１、好ましくは８０／２０〜９９．５／０．５、さらに好ましくは９０／１０〜９９／１程度であってもよい。
【００３４】
これらのポリプロピレン系樹脂は、単独で又は二種以上組み合わせて使用できる。これらのポリプロピレン系樹脂のうち、発泡性、曲げ強度、復元性の点から、ポリプロピレンホモポリマーが好ましい。
【００３５】
ポリプロピレン系樹脂は、側鎖のメチル基の配置に基づく立体規則性により、アイソタクチック、シンジオタクチック、アタクチックのいずれであってもよく、これらの混合物であってもよい。
【００３６】
また、ポリプロピレン系樹脂は、チーグラー・ナッタ（Ziegler-Natta）触媒を用いて重合したポリマーであってもよく、立体規則性を有し、分子量分布を狭くできる点から、メタロセン触媒を用いて重合したポリマーであってもよい。
【００３７】
ポリプロピレン系樹脂の融点は、１５０℃を超える範囲から選択でき、例えば、１５１〜１６５℃、好ましくは１５５〜１６３℃（例えば、１５７〜１６２℃）程度である。融点は、示差走査熱量計（ＤＳＣ）において、昇温速度１０℃／分の条件で測定できる。
【００３８】
ポリプロピレン系樹脂のメルトフローレート（ＭＦＲ）は、例えば、１〜３５ｇ／１０分、好ましくは２〜３０ｇ／１０分（例えば、５〜２５ｇ／１０分）程度である。ＭＦＲが小さすぎても、逆に大きすぎても、発泡性、曲げ強度、復元性が低下する傾向にある。ＭＦＲは、ＪＩＳ  Ｋ７２１０に準拠して、試験温度２３０℃、荷重２．１５ｋｇｆの条件で測定できる。
【００３９】
生分解性樹脂とポリプロピレン系樹脂との割合（重量比）は、前者／後者＝１／９９〜９９／１程度の範囲から選択でき、例えば、２５／７５〜９７／３、好ましくは３０／７０〜９５／５（例えば、３５／６５〜９３／７）、さらに好ましくは４０／６０〜９０／１０（例えば、４５／５５〜８５／１５）程度であってもよく、４０／６０〜８０／２０（例えば、５０／５０〜７０／３０）程度であってもよい。ポリプロピレン系樹脂の割合が少なすぎると発泡倍率を向上できず、強度が低下して、曲げ加工時に亀裂が入りやすくなり、多すぎると、生分解性に加えて、柔軟性や復元性が低下する。
【００４０】
（Ｃ）軟質ポリマー（又はエラストマー）
発泡性樹脂組成物は、必要により軟質ポリマーを含んでいてもよい。軟質ポリマーは、後述の核剤と同様、気泡を微細化でき、発泡体の強度、柔軟性及び復元性を向上できる。また、軟質ポリマー（又はエラストマー）は、発泡体の耐熱性も向上でき、発泡体を高温下に晒しても、発泡体が破損するのを抑制できる。軟質ポリマーとしては、軟質ポリオレフィン（又はオレフィン系エラストマー）、軟質スチレン系ポリマー（又はスチレン系エラストマー）、軟質ポリエステル（又はポリエステル系エラストマー）、軟質ポリアミド（又はポリアミド系エラストマー）、軟質ポリウレタン（又はウレタン系エラストマー）などが例示できる。これらの軟質ポリマーは、単独で又は二種以上組み合わせて使用できる。これらの軟質ポリマーのうち、相溶性などの点から、軟質ポリオレフィン、軟質スチレン系ポリマーが好ましい。
【００４１】
軟質ポリオレフィンとしては、オレフィン系エラストマー、例えば、α−オレフィン（例えば、エチレン、プロピレンなどのα−Ｃ２−４オレフィン）の単独又は共重合体で構成されたハードセグメントと、ゴム（例えば、エチレン−プロピレンゴム、エチレン−プロピレン−ジエン共重合ゴム（ＥＰＤＭ）などのオレフィン系ゴム；ブタジエンゴム、イソプレンゴムなどのジエン系ゴム；ニトリルゴム；アクリルゴム；ブチルゴム；天然ゴム）で構成されたソフトセグメントとのブロック又はグラフト共重合体（又はその水素添加物）などが例示できる。ブロック構造としては、特に制限されず、リニア（直線状）型（ＡＢ型、ＡＢＡ型など）、星型（ラジアルテレブロック型など）、テーパー型などが例示できる。
【００４２】
オレフィン系エラストマーにおいて、ハードセグメントとソフトセグメントとの割合（重量比）は、前者／後者＝１／９９〜９９／１程度の範囲から選択でき、軟質性の点から、例えば、１／９９〜５０／５０、好ましくは５／９５〜４５／５５、さらに好ましくは１０／９０〜４０／６０程度であってもよい。
【００４３】
軟質ポリオレフィンとしては、メタロセン触媒を用いて重合したポリエチレン（低密度ポリエチレン、直鎖状低密度ポリエチレンなど）、エチレン−酢酸ビニル共重合体、エチレン−アクリル酸共重合体、エチレン−アクリル酸アルキルエステル共重合体（エチレン−アクリル酸メチル共重合体、エチレン−アクリル酸エチル共重合体、エチレン−アクリル酸ブチル共重合体などのエチレン−アクリル酸Ｃ１−６アルキルエステル共重合体など）、オレフィン系ゴム（エチレン−プロピレンゴム、エチレン−プロピレン−ジエン共重合ゴムなど）なども例示できる。
【００４４】
好ましい軟質ポリオレフィンとしては、メタロセン触媒を用いて重合したポリエチレン（例えば、直鎖状低密度ポリエチレン）、エチレン−酢酸ビニル共重合体、エチレン−プロピレン−ジエン共重合ゴムなどが例示できる。
【００４５】
軟質スチレン系ポリマーとしては、スチレン系エラストマー、例えば、芳香族ビニル系単量体（例えば、スチレン；α−メチルスチレン、ビニルトルエンなどの置換スチレン）の単独又は共重合体で構成されたハードセグメントと、α−オレフィン系単量体（例えば、エチレン、プロピレン、１−ブテンなどのα−Ｃ２−１２オレフィン）及びジエン系単量体（例えば、ブタジエン、イソプレンなどの共役ジエン）から選択された少なくとも一種の単量体の単独又は共重合体で構成されたソフトセグメントとのブロック又はグラフト共重合体（又はその水素添加物）などが例示できる。ブロック構造としては、オレフィン系エラストマーの項で例示したブロック構造（リニア型、星型、テーパー型など）などが例示できる。
【００４６】
スチレン系エラストマーにおけるハードセグメントとソフトセグメントとの割合は、オレフィン系エラストマーにおける両者の割合と同様の範囲から選択できる。
【００４７】
好ましい軟質スチレン系ポリマーとしては、スチレン−ジエン−スチレンブロック共重合体［スチレン−ブタジエン−スチレンブロック共重合体（ＳＢＳ）、スチレン−イソプレン−スチレンブロック共重合体（ＳＩＳ）など］、水素添加ブロック共重合体［スチレン−エチレン・ブチレン−スチレンブロック共重合体（ＳＥＢＳ又は水添ＳＢＳ）、スチレン− エチレン・プロピレン−スチレンブロック共重合体（ＳＥＰＳ又は水添ＳＩＳ）、スチレン−エチレン・エチレン・プロピレン−スチレンブロック共重合体（ＳＥＥＰＳ）など］、これらの共重合体の酸変性物［例えば、無水マレイン酸などの不飽和カルボン酸類で変性された共重合体（ＳＢＳ、ＳＥＢＳなど）］などが例示できる。
【００４８】
軟質ポリマーのデュロメーター硬さ（ショアＤ硬度）は、ＪＩＳ  Ｋ７２１５に準じて、例えば、４〜５７、好ましくは５〜５５（例えば、５〜５２）程度である。
【００４９】
軟質ポリマーの曲げ弾性率は、ＪＩＳ  Ｋ７１７１に準じて、例えば、１５０ＭＰａ以下、好ましくは１〜１００ＭＰａ、さらに好ましくは５〜６０ＭＰａ程度である。
【００５０】
軟質ポリマーの割合（添加量）は、ベース樹脂［生分解性樹脂（Ａ）とポリプロピレン系樹脂（Ｂ）との合計］１００重量部に対して、例えば、３〜４０重量部、好ましくは４〜３５重量部、さらに好ましくは５〜３０重量部程度であってもよい。
【００５１】
（添加剤）
（Ｄ）核剤
本発明では、樹脂組成物が核剤を含んでおり、少なくとも水により発泡させると、核剤が水分を吸着しつつ発泡が進行し、気泡を微細化でき、気泡膜を薄膜化できるため、発泡体の強度、柔軟性、表面平滑性を大きく向上できる。
【００５２】
核剤は、有機系核剤であってもよいが、通常、無機系核剤である。核剤の形態は、球状、楕円体状、扁平状（平板状など）、無定形状などであってもよい。
【００５３】
無機系核剤としては、炭素材（グラファイト、カーボンブラックなど）、金属珪酸塩（珪酸カルシウム、珪酸マグネシウム、珪酸アルミニウム、アルミノ珪酸マグネシウム、タルク、クレー、マイカ、珪藻土、カオリン、ベントナイト、スメクタイト、ワラストナイトなど）、金属炭酸塩（炭酸カルシウムなど）、金属酸化物（シリカ、アルミナ、酸化マグネシウム、酸化亜鉛など）などが例示できる。これらの核剤は単独で又は二種以上組み合わせて使用できる。これらの核剤のうち、タルク、炭酸カルシウム、シリカが好ましい。
【００５４】
核剤の平均径（平均粒子径Ｄ５０など）は、例えば、２５μｍ以下、好ましくは０．１〜２０μｍ、さらに好ましくは０．３〜１８μｍ程度であってもよく、通常、１５μｍ以下（例えば、０．５〜１０μｍ程度）である。平均径が小さすぎると、発泡体特性の改善効果が十分でなく、大きすぎると、発泡が阻害されるようである。なお、核剤の平均径は、デンプンの平均粒子径と同様、レーザー回折法に基づいて測定できる。
【００５５】
核剤の比表面積は、例えば、１〜１００ｍ２／ｇ、好ましくは２〜８０ｍ２／ｇ（例えば、３〜６０ｍ２／ｇ）程度である。比表面積は、慣用の方法、例えば、ＢＥＴ法（窒素ガス吸着法）に基づいて測定できる。
【００５６】
核剤は、少なくとも水を含むガス発生成分の吸着の点から、多孔性であるのが好ましい。多孔性の核剤において、平均孔径は、例えば、１〜５００ｎｍ、好ましくは２〜３００ｎｍ、さらに好ましくは３〜１００ｎｍ程度である。細孔容積は、例えば、０．１〜２．５ｍＬ／ｇ、好ましくは０．１５〜２ｍＬ／ｇ、さらに好ましくは０．２〜１．５ｍＬ／ｇ程度である。
【００５７】
核剤の割合（添加量）は、樹脂成分［例えば、生分解性樹脂（Ａ）とポリプロピレン系樹脂（Ｂ）との合計］１００重量部に対して、例えば、０．１〜１０重量部、好ましくは０．２〜９重量部（例えば、０．３〜８．５重量部）、さらに好ましくは０．４〜８重量部（例えば、０．５〜７．５重量部）程度である。核剤の割合が少なすぎると、強度、柔軟性、復元性が低下し、核剤の割合が多すぎると、発泡が阻害されるようである。
【００５８】
なお、樹脂組成物が軟質ポリマーを含んでいる場合、核剤と軟質ポリマーとの割合（重量比）は、例えば、前者／後者＝９９／１〜１／９９、好ましくは９０／１０〜１０／９０、さらに好ましくは８０／２０〜２０／８０（例えば、７０／３０〜３０／７０）程度である。
【００５９】
（Ｅ）水系発泡剤
デンプンに水分が含まれるため、水系発泡剤は必ずしも必要ないが、水系発泡剤を用いると、より高い発泡率で発泡できるとともに、均一な気泡構造を形成できる点で有利である。すなわち、本発明の樹脂組成物は、水系発泡剤を用いて発泡成形する用途にも適している。
【００６０】
樹脂組成物は予め水系発泡剤を含んでいてもよく、発泡成形過程で樹脂組成物に水系発泡剤を添加又は注入（又は圧入）してもよい。水系発泡剤は、環境負荷が小さく、取扱性に優れる点で有利である。
【００６１】
水系発泡剤（揮発型発泡剤又は物理発泡剤）としては、水、水混和性有機溶媒［例えば、アルコール類（メタノール、エタノールなどのＣ１−４アルコール、エチレングリコールなどのＣ２−４アルキレングリコールなど）、ケトン類（アセトン、メチルエチルケトンなど）、セロソルブ類（メチルセロソルブなど）、グリコールエステル類（メチルカルビトールなど）など］などが例示できる。これらの発泡剤は、単独で又は二種以上組み合わせて使用できる。これらの発泡剤のうち、少なくとも水を含む発泡剤（特に、水）が好ましい。
【００６２】
水系発泡剤の沸点（常圧における沸点）は、発泡成形温度で気化可能であれば特に制限されず、例えば、８０〜２００℃、好ましくは８５〜１７０℃、さらに好ましくは９０〜１５０℃程度である。
【００６３】
水系発泡剤の割合（使用量）は、発泡性の点から、樹脂成分［例えば、生分解性樹脂（Ａ）とポリプロピレン系樹脂（Ｂ）との合計］１００重量部に対して、例えば、１〜３０重量部、好ましくは１．２〜２５重量部（例えば、１．５〜２２重量部）、さらに好ましくは１．８〜２０重量部（例えば、２〜２０重量部）程度であってもよい。
【００６４】
（Ｆ）他の添加剤
樹脂組成物は、本発明の効果を阻害しない限り、他の添加剤、例えば、充填剤（ガラス繊維、炭素繊維などの繊維充填剤など）、安定剤（ヒンダードフェノール系酸化防止剤などの酸化防止剤；紫外線吸収剤、耐熱安定剤、耐候安定剤など）、発泡助剤、難燃剤、着色剤（染料、顔料など）、分散剤、離型剤、防曇剤、滑剤、潤滑剤、衝撃改良剤、可塑剤、収縮防止剤、帯電防止剤、アンチブロッキング剤、抗菌剤、防腐剤、防カビ剤、光触媒（酸化チタンなど）などを含有してもよい。これらの添加剤は単独で又は二種以上組み合わせて使用できる。
【００６５】
代表的な樹脂組成物は、アミロペクチンを６５〜１００重量％含むデンプンと、ポリビニルアルコール系樹脂と、ポリプロピレン系樹脂と、核剤と、必要により水系発泡剤とを含んでいる。このような樹脂組成物において、デンプンとポリビニルアルコール系樹脂とポリプロピレン系樹脂との合計を１００重量部としたとき、デンプンの割合は１０〜９０重量部（例えば、２０〜８０重量部）程度であり、ポリビニルアルコール系樹脂の割合は４〜３０重量部（例えば、５〜２０重量部）程度であり、ポリプロピレン系樹脂の割合は５〜７０重量部（例えば、１０〜６０重量部）程度であってもよい。なお、デンプンの割合が５０重量部以上であると、生分解性が高く、環境負荷が少ない材料として極めて有用である。上記樹脂組成物全体に対して、水（デンプン、水系発泡剤などに含まれる水の合計）の割合は１．５〜３０重量％（例えば、１．８〜２０重量％）程度であってもよい。
【００６６】
樹脂組成物は、生分解性樹脂及びポリプロピレン系樹脂のうち、一方の樹脂がマトリックスを形成し、このマトリックスに他方の樹脂が分散した相分離構造を形成していてもよい。マトリックスに対する分散相の分散形態は、特に制限されず、例えば、海島構造、コア／シェル構造、サラミ構造、オニオン構造などのいずれであってもよいが、通常、海島構造である場合が多い。なお、分散相の形状は、特に制限されず、球状、楕円体状であってもよく、棒状などであってもよい。分散相のサイズ（平均径）は、例えば、０．０１〜１０μｍ、好ましくは０．１〜５μｍ、さらに好ましくは０．２〜３μｍ程度であってもよい。
【００６７】
本発明の樹脂組成物は、慣用の方法により、構成成分を混合（又は混練）することにより製造できる。発泡性樹脂組成物は、例えば、構成成分を、溶融混練することなく、粉粒状又はペレット状の形態で単純に混合するドライブレンド（通常、タンブラー、Ｖ型ブレンダーなどの混合機を用いて、室温で混合するドライブレンド）により調製してもよく、構成成分を溶融混練することにより調製してもよい。代表的な方法では、必要により混合機（タンブラー、Ｖ型ブレンダー、ヘンシェルミキサー、ナウタミキサー、リボンミキサー、メカノケミカル装置、押出混合機など）で構成成分を予備混合した後、種々の溶融混練機（例えば、ニーダー、一軸又は二軸押出し機など）を用いて、溶融混練する場合が多い。溶融混練温度は、例えば、１５０〜３００℃、好ましくは１６０〜２８０℃、さらに好ましくは１７０〜２５０℃程度であってもよい。上記溶融混練物は、慣用のペレット化手段（ペレタイザーなど）により、ペレット化してもよい。
【００６８】
なお、樹脂成分又は添加剤成分（核剤など）に発泡剤を含浸させたり、樹脂成分と核剤と発泡剤とを混合することにより、樹脂組成物に予め発泡剤を含有させてもよく、発泡成形過程で樹脂組成物に発泡剤を添加又は注入してもよい。
【００６９】
［発泡体］
本発明の発泡体は、慣用の方法により、前記樹脂組成物を発泡成形することにより製造できる。発泡成形法としては、種々の方法、例えば、押出成形法（例えば、Ｔダイ法、インフレーション法など）、射出成形法などが使用できる。
【００７０】
発泡体の形状は、特に制限されず、例えば、棒（ロッド）状、紐状などの一次元的形状、シート状、フィルム状、二次元網目（ネット）状などの二次元的形状、ブロック状、板状、三次元網目状、パイプ状などの三次元的形状であってもよい。
【００７１】
発泡体の表面は平滑であってもよく、凹凸を有していてもよい。例えば、シート状（又はフィルム状）の発泡体には、両面が平滑なシート、一方の面に凹凸（リブなど）を有し、かつ他方の面が平滑なシート、両面に凹凸（リブなど）を有するシートなどが含まれる。本発明では、核剤により気泡膜を薄膜化できるため、表面平滑性を向上することもできる。
【００７２】
発泡体の厚み（平均厚み）は、用途に応じて適宜選択でき、例えば、０．５〜５０ｍｍ、好ましくは０．７〜３０ｍｍ、さらに好ましくは１〜２０ｍｍ程度であってもよい。
【００７３】
発泡体の発泡倍率は、例えば、３０〜２００倍、好ましくは３２〜１７０倍、さらに好ましくは３５〜１６０倍程度である。本発明では、特定の成分の組み合わせにより、比較的高い発泡倍率（例えば、４０〜２００倍、好ましくは５０〜１５０倍程度）で発泡することもできる。発泡倍率は、発泡性樹脂組成物の密度を発泡体の密度で除することにより算出できる。
【００７４】
発泡体の密度（見掛け密度）は、ＪＩＳ  Ｋ６７６７に準じて、例えば、０．００５〜０．１ｇ／ｃｍ３、好ましくは０．０１〜０．１ｇ／ｃｍ３（例えば、０．０１〜０．０８ｇ／ｃｍ３）、さらに好ましくは０．０１〜０．０５ｇ／ｃｍ３（例えば、０．０１２〜０．０４ｇ／ｃｍ３）程度である。見掛け密度が小さすぎると剛性が低下して脆くなり、見掛け密度が大きすぎると剛性が大きくなりソフト性が低下しやすい。
【００７５】
発泡体の気泡構造は、連続気泡構造、独立気泡構造、これらが混合した構造などであってもよく、均一かつ安定な気泡を形成し、強度、柔軟性及び復元性を向上できる点から、連続気泡構造が好ましい。連続気泡の形状（又は断面形状）は、特に制限されず、不定形状であってもよいが、通常、円形状（例えば、円形状、楕円形状など）や多角形状（例えば、三角形状、四角形状、五角形状、六角形状など）であってもよく、これらの形状は二種以上混在していてもよい。
【００７６】
発泡体の連続気泡率は、例えば、１０〜６５体積％、好ましくは１５〜６２体積％、さらに好ましくは２０〜６０体積％（例えば、２５〜５５体積％）程度であってもよく、通常、１０〜６０体積％程度である。連続気泡率が小さすぎるとソフト性が低下し、連続気泡率が大きすぎると発泡倍率が低下し剛性が大きくなりソフト性が低下しやすい。連続気泡率は、予め重量を測定した発泡体を、水中に静置した後、−４００ｍｍＨｇの減圧下に１分間放置して、連続気泡構造の中に水を浸透させ、減圧状態から大気圧力に戻し、発泡体の表面に付着した水を除去して重量を測定し、これらの測定値を下記式（１）に代入することにより計算できる。
【００７７】
連続気泡率（体積％）＝１００×｛（ｗ２−ｗ１）／ｄ３｝／（ｗ１／ｄ１−ｗ１／ｄ２）    （１）
（ｗ２は吸水後の発泡体重量、ｗ１は吸水前の発泡体重量、ｄ１は発泡体の見掛け密度、ｄ２は発泡体に使用されている樹脂組成物の見掛け密度、ｄ３は測定時の水の密度）。
【００７８】
発泡体の平均気泡径は、核剤（樹脂組成物が軟質ポリマーを含む場合、核剤及び軟質ポリマー）により微細化されており、例えば、２０００μｍ以下、好ましくは２５〜１９００μｍ、好ましくは５０〜１７００μｍ、さらに好ましくは１００〜１５００μｍ程度である。平均気泡径は、慣用の方法、例えば、三次元表面構造解析顕微鏡を用いて測定することにより算出できる。
【００７９】
発泡体は、強度、柔軟性に優れており、所定部位を基点として折り曲げても、亀裂が生成するのを抑制できる。また、発泡体は、復元性（圧縮復元性）に優れている。例えば、高さＡの発泡体を高さＡ／２まで圧縮したのち、圧縮を解放して１２０秒経過後の発泡体の高さをＢとするとき、（Ｂ／Ａ）×１００％で表される復元率は、例えば、７０％以上（例えば、７５〜１００％程度）、好ましくは８０％以上（例えば、８５〜１００％程度）、さらに好ましくは９０％以上（例えば、９５〜９９％程度）である。なお、上記復元率は、通常、室温又は常温下（例えば、２５℃）における測定値であってもよい。
【実施例】
【００８０】
以下に、実施例に基づいて本発明をより詳細に説明するが、本発明はこれらの実施例によって限定されるものではない。なお、試験片の原料及び評価方法は、以下の通りである。
【００８１】
［原料］
（Ａ）デンプン
コーンスターチＡ（日本コーンスターチ（株）製、コーンスターチ、アミロペクチン含有量７５重量％、平均粒子径１５．８μｍ）
タピオカデンプン１（日本コーンスターチ（株）製、タップル２５、アセチル化デンプン、アミロペクチン含有量８３重量％、平均粒子径１６．２μｍ）
タピオカデンプン２（日本コーンスターチ（株）製、ＨＰＴ−１、エーテル化デンプン、アミロペクチン含有量７５重量％、平均粒子径１７．３μｍ）
ワキシーコーンスターチＢ（日本コーンスターチ（株）製、コンシスタ、エステル化デンプン、アミロペクチン含有量１００重量％、平均粒子径１６．７μｍ）
ソラマメ（松本ノーサン（株）製、ソラマメ、アミロペクチン含有量６７．５重量％）
ハイアミローストウモロコシＢ（日本食品化工（株）製、ハイアミロースコーンスターチ、アミロペクチン含有量３５重量％）
混合デンプン（コーンスターチＡ／ハイアミローストウモロコシＢ＝６３／３７、アミロペクチン含有量６０重量％）
【００８２】
（Ｂ）ポリプロピレン
ＰＰ１（日本ポリプロ（株）製、ＭＡ１Ｂ、ホモポリマー、ＭＦＲ＝２１ｇ／１０分、融点１６２℃）
ＰＰ２（住友化学（株）製、ＦＳ２０１６、ホモポリマー、ＭＦＲ＝２．１ｇ／１０分、融点１６０℃）
【００８３】
（Ｃ）ポリビニルアルコール
ＰＶＡ（日本酢ビポバール（株）製、ＪＦ−１７Ｓ）
【００８４】
（Ｄ）核剤
タルク（日本タルク（株）製、ミクロエースＳＧ−９５、平均粒子径２．５μｍ）
炭酸カルシウム（白石工業（株）製、合成炭酸カルシウムＳＬ−１０１、平均粒子径１．３μｍ）
シリカ（東ソー・シリカ（株）製、ニップシールＡＱ、平均粒子径３．５μｍ）
なお、デンプンと核剤の平均粒子径（粒度積算分布５０％径）は、レーザー回折・散乱式粒度分析計（日機装（株）製、マイクロトラックＭＴ３３００）を用いて測定した。
【００８５】
［発泡性］
発泡性は、発泡倍率から計算して以下の基準により評価した。
【００８６】
１…１０倍未満
２…１０倍以上３５倍未満
３…３５倍以上６０倍未満
４…６０倍以上。
【００８７】
［脆性］
試験片の長さ方向の中心部を基点にして１８０°に曲げ、その曲げた部分の状態（亀裂の有無）を目視で観察する。曲げ操作を１０回実施し、次式により脆性の割合を計算し、以下の基準により脆性を評価した。
【００８８】
脆性（％）＝亀裂が認められた回数／曲げ操作を実施した回数×１００
１…５０％以上の割合で亀裂が入る
２…５０％未満の割合で亀裂が入る
３…亀裂は入らないが、折り曲げた跡が残る
４…亀裂が入らず、折り曲げた跡も目立たない。
【００８９】
［復元性（ソフト性）］
試験片の外径方向（厚み方向）に外径（厚み）の５０％まで圧縮し、直ちに圧縮を解除して１２０秒後の外径（厚み）を測定し、次式により復元性を計算し、以下の基準により評価した。
【００９０】
復元性（％）＝圧縮を解除してから１２０秒後の外径（厚み）／圧縮前の外径（厚み）×１００
１…５０％未満
２…５０％以上８０％未満
３…８０％以上９５％未満
４…９５％以上。
【００９１】
［総合判定：発泡体特性］
発泡性、脆性、復元性（ソフト性）の評価値を合計し、以下の基準により評価した。
【００９２】
不良…８以下
良好…９以上。
【００９３】
実施例１〜１８、比較例１〜３
デンプン、ポリビニルアルコール及び／又はポリプロピレンと核剤とを、表１〜２に示す割合で混合し、得られた組成物を押出機（口金２．６ｍｍφ）内で溶融混練し、押出機の途中から発泡剤を表１〜２に示す割合で注入し、棒状に押し出し、外径約１５ｍｍφの発泡体を得た。得られた発泡体を長さ２００ｍｍに切断して棒状の試験片を作製した。
【００９４】
実施例１９
２軸押出機（スクリュー径４６ｍｍφ）に、デンプン、ポリビニルアルコール、ポリプロピレン及び核剤を、表２に示す割合で含む組成物を入れ、押出機の中間部から発泡剤を表２に示す割合で注入した。押出機の樹脂温度を発泡温度にして、押出機先端に装着されたダイス直径１６０ｍｍ、押出し溝数７０、押出し溝の直径１．０ｍｍの金型で回転押し出しにより、筒状に連続的に押し出し、得られた筒状ネットを径方向にカットして二分した後、所定の寸法（幅３２０ｍｍ×長さ４６０ｍｍ）に切断し、ネット状の試験片（ストランド径８ｍｍ、ピッチ３５ｍｍ、ストランド数３５本）を作製した。
【００９５】
実施例２０
２軸押出機（スクリュー径４６ｍｍφ）に、デンプン、ポリビニルアルコール、ポリプロピレン及び核剤を、表２に示す割合で含む組成物を入れ、押出機の中間部から発泡剤を表２に示す割合で注入した。押出機の樹脂温度を発泡温度にして、押出機先端に装着されたサーキュラーダイから筒状に連続的に押し出し、得られた筒状の発泡シートをセンターカットした後、所定の寸法（幅３５０ｍｍＸ長さ４２０ｍｍ）に切断し、一方の面が平滑であり、かつ他方の面に４６個のリブ（幅６ｍｍ）が平行に延びたシート状の試験片（厚み：凸部５ｍｍ、平坦部５ｍｍ）を作製した。
【００９６】
実施例及び比較例の評価結果を表１〜２に示す。
【００９７】
【表１】
2014031493.tif 000002
【００９８】
【表２】
2014031493.tif 000003
【００９９】
表１〜２から明らかなように、比較例に比べ、実施例では発泡体特性、すなわち、発泡性、強度、柔軟性、復元性に優れている。
【産業上の利用可能性】
【０１００】
本発明の樹脂組成物は、強度、柔軟性及び復元性に優れた発泡体を形成できる。そのため、本発明の樹脂組成物及び発泡体は、種々の用途、例えば、電気・電子部品の梱包用資材、建築資材（壁材、隙間又は目地部の充填材など）、土木資材、農業資材、自動車部品（自動車天井材などの内装材、外装材など）、包装資材（容器、緩衝材など）、生活資材（日用品など）などに利用できる。なお、緩衝材は、シート状、ネット状、繭玉状、袋状、キャップ状などの種々の形態であってもよい。